(57)【特許請求の範囲】
【請求項１】
使用時に、湿潤した皮膚上あるいは滲出性創傷上に配置されるネット包帯であって、
ネット基面と、前記ネット基面を被包する親水性粘着性樹脂からなる被膜とを有し、
前記被膜が、前記ネット基面の孔の少なくとも７５％が閉塞していないように、前記ネット基面を被包していて、
前記親水性粘着性樹脂が、数平均分子量１，０００〜１２，０００、および数平均水酸基価２６〜１１０を有し、基質および多水酸基化合物の総量に基づく重量の４０〜８５％から硬性される少なくとも１種の多水酸基化合物を包含する高分子架橋ポリウレタン基質から構成され、前記親水性粘着性樹脂が、本質的に、８００未満の分子量を有する多水酸基化合物を有してない
ことを特徴とするネット包帯。
【請求項２】
使用時に、湿潤した皮膚上あるいは滲出性創傷上に配置されるネット包帯であって、
ネット基面と、前記ネット基面を被包する親水性粘着性樹脂からなる被膜とを有し、
前記被膜が、前記ネット基面の孔の少なくとも７５％が閉塞していないように、前記ネット基面を被包していて、
前記親水性粘着性樹脂が、スルホン酸塩基を包含する誘導ポリアクリルアミド共重合体から構成される
ことを特徴とするネット包帯。
【請求項３】
前記ネット基面は非伸縮性繊維で作られていることを特徴とする請求項１または請求項２に記載のネット包帯。
【請求項４】
前記ネット基面は連続繊維で作られていることを特徴とする請求項１または請求項２に記載のネット包帯。
【発明の詳細な説明】
【０００１】
【産業上の利用分野】
この発明は、熱傷、潰瘍等の滲出性創傷治療に使用のための創傷用ネット包帯に関するがそれに限るものではない。
【０００２】
【技術的背景】
多数の種類の創傷用包帯は、当該技術で周知である。これらの包帯には、小さな切り傷および擦傷を被覆するのに使用する小型絆創膏から、手術中あるいは大きな創傷治療に使用される小型包帯まである。従来技術で周知の包帯は種々の材料から作られている。大部分の包帯は、閉塞性、細孔性あるいはマクロ孔性であるプラスチック薄膜、発泡プラスチックあるいは天然および／または人造繊維から作られている編布、織布あるいは不織布等の支持層から構成されている。
【０００３】
一般的に、基面は、その一面が接着剤で被覆されている。最も一般的に使用される接着剤は、天然あるいは合成ゴム、あるいはアクリル重合体を基にしている。ゴム系接着剤は、皮膚に強く接着し、このような接着剤を使用している包帯を除去する場合、少なくとも接着剤の一部が皮膚に残ることは、短所である。
【０００４】
アクリル酸塩系接着剤の短所は、一般的に不透水性であり、時に皮膚に炎症を発症させることである。したがって、これらを使用すると、治療している創傷周囲の健康な皮膚が損傷する。
【０００５】
ゴム系およびアクリル酸系接着剤の更に別の短所は、一般的に、それら自体で非常に強く接着することである。したがって、包帯を不器用に取り扱って、接着層の一方の領域が他の領域に接触した場合、接触領域を離すことは困難である。接着層は、創傷領域にも接着することがあり、創傷領域に接触させたままにしておくと、創傷治癒過程を阻止する可能性がある。
【０００６】
創傷治療に使用される大部分の包帯では、創傷からの滲出液を吸収するために、吸湿パッドが接着剤被覆領域の一部の上におかれている。また、これは、接着剤が創傷と接触するのを防止している。
【０００７】
この種類の改良型包帯は、米国特許第４６６１０９９号（ｖｏｎ  Ｂｉｔｔｅｒａ等）に記載されている。この包帯の改良点は、使用接着剤に関する。これは、その基質内に、重合体多価アルコールを包含する。米国特許第４６６１０９９号では、非滲出性あるいは軽度の滲出性創傷治療のための通常の包帯を記載している。これらの包帯は、接着層を被覆する吸湿性パッドを有している。米国特許第４６６１０９９号ではまた、接着剤で被覆されている伸縮性あるいは非伸縮性織物を記載している。これらの接着剤被覆織物は、通常の包帯を創傷につけるために使用するか、または手術用テープとして使用される。
【０００８】
当該技術で周知の別の種類の包帯は、ネット包帯である。ネット包帯に使用されている基面は、天然あるいは人造繊維で作られている多孔性材料である。材料は、織物、編物あるいは不織物であり、一般的に直径あるいは幅が０．５〜５ｍｍ孔の規則的なパターンを有する。ネット包帯は、一般的には、大量の体液を滲出する創傷上に使用され、特に、吸湿層が創傷に接着するのを防止するために、創傷と吸湿層間の非接着層としての役割を果たす。
【０００９】
市販されている周知の種類のネット包帯は、パラフィン材料で被覆されているネット基面から成る。市販されている別の種類の周知のネット包帯は、ポビドン−ヨー素（ｐｏｖｉｄｏｎｅ−ｉｏｄｉｎｅ）（ヨー素とポリビニルビロリドンの錯体）およびポリエチレングリコールの混合物で被覆されているネット基面から成る。
【００１０】
これら市販されている大部分のネット包帯は、疎水性である。したがって、理論上は、滲出性創傷に接着せず、滲出物を、それらを介して通過させる。したがって、滲出性創傷の救急治療に使用されて成功している。しかし、これらは、長期間使用できず、別の短所がある。主な短所としては、これらのネット包帯のパラフィン材料は、例えば、包帯を付けたり取り替えたりする取り扱い中に、ネット基面より容易にとれてしまうことである。このことは、ネット基面を創傷に接触させることとなる。また、時が経つにつれて使用中に、ネット基面から包帯の被膜がとれてしまい、これもまた、基面を創傷に接触させることとなる。
【００１１】
被膜がとれると、基面が、滲出物および治癒過程にある創傷と接触するようになる。このような接触は、ある症例では実質的に、創傷の治癒過程を妨害し、基面を創傷に接着させ、除去の際に損傷を生じさせる。
【００１２】
更に別の短所として、ネット包帯がべとべとして、付けるのが困難である。
【００１３】
ＷＯ−Ａ−８  ７０５  ２０６（Ｆａｂｏ）では、改良型ネット包帯が提案されている。この提案された包帯は、疎水性ゲルに被包されている伸縮性ネット基面から成り、ネット基面の孔は開放している。ＷＯ−Ａ−８  ７０５  ２０６に記載されている唯一の疎水性ゲルは、商標名０７−２２１８としてＤｏｗ  Ｃｏｒｎｉｎｇ社より販売されているシリコーンゲルである。しかし、このゲルを使用しているネット包帯に関する唯一の実施例では、このようなネット包帯が有するべき特性を開示していない。ＷＯ−Ａ−８  ７０５  ２０６では、シリコーンゲル被覆ネット包帯が、可撓性、自動接着性であり、形を再度作り直すことができると記載されているだけである。
【００１４】
ＷＯ−Ａ−８  ７０５  ２０６では、シリコーンゲルの替わりにポリウレタンゲルにすることが可能であると記載されている。しかし、何れの種類のポリウレタンゲルを使用すべきであるか、またポリウレタンゲルが有するべき特性に関して疎水性以外には記載していない。
【００１５】
ＷＯ−Ａ−８  ７０５  ２０６に提案されているシリコーン被覆ネット包帯には多数の短所がある。まず第一に、シリコーンゲルは、相対的に高価な材料であり、したがってシリコーン被覆ネット包帯も相対的に高価となる。接着剤も湿った皮膚にはよく接着せず、したがって、創傷上に包帯を付けることが困難である。更に、ゲルの疎水性は、ゲル中に入れられている薬剤の抽出を阻止する傾向があり、したがって、その効果を減少あるいは除去する。
【００１６】
本発明の目的は、改良型ネット包帯を提供することにある。
【００１７】
したがって、本発明は、ネット基面が親水性粘着性樹脂に被包されており、ネット基面の被膜がネット基面の大部分の孔を未閉塞にしているネット包帯を提供する。
【００１８】
好ましくは、親水性粘着性樹脂は、数平均分子量が１，０００〜１２，０００であり、数平均水酸基価が２６〜１１０である少なくとも１種類の多水酸基化合物を包含する高分子量架橋ポリウレタン基質から構成されており、前記多水酸基化合物は、重量（基質および多水酸基化合物の総量を基に）で４０〜８５％から構成されており、前記樹脂は、本質的には、８００未満の分子量を有する多水酸基化合物を有しない。
【００１９】
その替わりに、親水性粘着性樹脂は、スルホン酸塩基を包含する誘導ポリアクリルアミド共重合体等の重合化ヒドロゲルから構成される。特に適切な樹脂は、例えば、ＲＧ６３Ｂ樹脂のような、ＰｒｏｍｅｏｎヒドロゲルＲＧ６０シリーズ樹脂である。これは、紫外線重合アクリルアミドプロパンスルホン酸の塩化ナトリウムである。Ｐｒｏｍｅｏｎヒドロゲルは、米国、ミネソタ州、ミネアポリスのＭｅｄｔｒｏｎｉｃ社、営業部門Ｐｒｏｍｅｏｎにより提供された。
【００２０】
好ましくは、ネット基面の孔の少なくとも７５％が、最も好ましくは、少なくとも９０％が未閉塞である。効果的には、実質的に全孔が未閉塞である。
【００２１】
基質は、少なくとも１種類の多水酸基化合物の、好ましくは４５〜８０％、最も好ましくは５５〜７５％を包含する。効果的には、多水酸基化合物は、１，５００〜８，０００の、最も好ましくは２，０００〜６，０００の数平均分子量を有する。都合が良いためには、樹脂は、本質的に、分子量が１，０００未満、更に好ましくは、１，５００未満である多水酸基化合物を有しない。
【００２２】
樹脂は、通常の増量剤あるいは添加剤を包含することがある。使用する増量剤および添加剤の総量は、好ましくは、基質および多水酸基化合物の総量を越えてはいけない。必須ではないが、特に有益である添加剤は、例えば、クロルヘキシジン塩酸等のクロルヘキシジンあるいはその誘導体の１種類、酢酸あるいはグルコン酸、ポビドン−ヨー素、塩化セチルピリジニウム等の第四級アンモニウム塩、銀硫黄ジアジン、局所麻酔薬あるいは成長因子のような薬剤である。
【００２３】
樹脂がポリウレタン樹脂である場合、その樹脂は架橋ポリウレタン基質を産出するために使用される触媒の残渣を必ず包含する。
【００２４】
本発明の製品に使用されることが好まれるポリウレタン樹脂は、ポリイソシアナートを、上記で定義された少なくとも１種類以上の多水酸基化合物と反応させることによって得られることがある。ポリイソシアナートは、最低でイソシアナート感応基２個を有し、好ましくは、イソシアナート感応基４個以上は有しない。ポリイソシアナートは、脂肪族、脂環式あるいは芳香族であることがある。適切なポリイソシアナートは、１，６−ヘキサメチレンジイソシアナート、４，４’−ジシクロヘキシルメタンジイソシアナート、４，４’−ジフェニルメタンジイソシアナート、２，４−トルイル（ｔｏｌｕｙｌｅｎｉｃ）ジイソシアナートおよびビウレット、三量体、異性体あるいはそれらの混合物である。特に好適なポリイソシアナートは、ビウレット処理した１，６−ヘキサメチレンジイソチシアナートであるＢａｙｅｒ  ＡＧ社により提供されたＤｅｓｍｏｄｕｒ（登録商標）Ｎである。これは、平均イソシアナート感応基が３．６であり、数平均分子量が７００である。
【００２５】
多水酸基化合物は、好ましくは、エチレンオキシドおよび／またはプロピレンオキシドを、適切な多官能性塩基分子に加えることによって調製する。適切な塩基分子は、ペンタエリトリトール、ソルビトール、トリメチロールプロパンおよびエチレンジアミンである。好適な多水酸基化合物は、０〜５５％のエチレンオキシド基、および１００〜４５％のプロピレンオキシド基が添加される。特に好適な多水酸基化合物は、Ｂａｙｅｒ  ＡＧ社により提供されたＬａｖａｇｅｌ（登録商標）である。
【００２６】
ポリイソシアナートと多水酸基化合物との間の反応を開始するために、何れの通常の触媒を使用してもよい。適切な触媒には、第三アミン、マンニッヒ塩基、炭素−ケイ系結合を包含するケイ素アミンおよび有機金属化合物、特に有機スズ化合物がある。好適な触媒は、有機酸の塩化第一スズおよび有機酸のジアルキル塩化第一スズ等の有機スズである。特に好適な触媒は、スズ金酸塩ジプチルである。
【００２７】
一般的に、樹脂は、４〜８の割合のポリイソシアナート、０．０１〜０．０６の割合の触媒および１００の割合の多水酸基化合物を共に、選択的に、全体で１００の割合までの増量剤および／添加剤の存在下で、反応させることによって形成される。
【００２８】
樹脂は、ミキサに、全化合物を単に入れて完全に混合して重合を開始することによって製造してもよい。その替わりに、プレポリマを形成することによって樹脂を製造してもよい。プレポリマは、全ポリイソシアナートを多水酸基化合物の画分と反応させることによって形成してもよい。その替わりに、全多水酸基化合物を、ポリイソシアナートの画分と反応させることによって、樹脂を形成してもよい。その後、プレポリマを残りの成分と混合して、樹脂の形成を完了する。
【００２９】
本発明に使用するのに適しているポリウレタン樹脂は、米国特許第４４０４２９６号（Ｓｃｈａｐｅｌ）に一般名称で記載されている。米国特許第４４０４２９６号に記載の樹脂の特性は種々様々であり、それらの大部分は、本発明の使用には不適切である。本発明の使用に適切な特性を有する樹脂を得るために、前述の制限を順守する必要がある。
【００３０】
合理的なゲル化時間を産出するために、反応物の相対量、反応混合物の総量、混合時間、混合法、および反応温度を選択する必要があることは理解されるであろう。ゲル化時間が短すぎると、樹脂を基面上に被覆することが不可能になったり、樹脂が、実質的に、ネットの全孔を閉塞してしまう可能性がある。ゲル化時間が長すぎると、樹脂は、ネット基面を完全に被包できず、基面上に滴のように滴下した形状となる。
【００３１】
本発明のネット包帯を製造するのに使用されるネット基面は、すでにネット包帯に使用されることが周知のネット基面の何れか１種類でよい。しかし、ネット基面は、非伸縮性繊維から作られることが好ましい。更に好適には、ネット基面は連続繊維で作られる。
【００３２】
非伸縮性繊維の使用により、創傷に圧力をかけすぎないことが確実になるという利点がある。また、伸縮性繊維を使用した包帯の製造は難しい。連続繊維は創傷治癒過程を妨害しないのに役立つために、連続繊維の使用は有益である。スフ繊維を使用した場合、繊維が基面よりはずれて、被覆樹脂に浸透する可能性があることが認められた。これらのはみ出た繊維は、創傷に接触して、創傷治癒過程を妨害する。更に、はみ出た繊維は、ポリウレタン樹脂の、創傷から離れた領域での粘着力を減少させる傾向にある。
【００３３】
このはみ出た繊維はまた、ゲルの硬化を阻止し、連続被膜の形成を阻止する。連続被膜が形成されない場合、ゲルが部分的に破壊されて創傷内に落ちる。
【００３４】
基面は編物、織物あるいは不織物であってもよい。好ましくは、基面は、２５〜２００ｇ．ｍ-2、最も好ましくは５０〜１００ｇ．ｍ-2の斤量を有する。各孔の最小寸法は、好ましくは０．５〜５．０ｍｍであり、最も好ましくは１．０〜３．０ｍｍである。
【００３５】
繊維は、綿、ウール、レーヨン、ポリアミド、ポリイミド、ポリプロピレンあるいはポリエステル繊維あるいはそれらの混合物であってもよい。好適な繊維は、英国、ノッティンガムシャのＢｒｉｇｈｔｗａｋｅ  Ｌｉｍｉｔｅｄ  ｏｆ  Ｋｉｒｋｂｙ−ｉｎ−Ａｓｈｆｉｅｌｄ社製の呼称２６３２のポリエステル編物である。これは、基準量が約８５ｇ．ｍ-2、スレッドカウントが１２０ウエール／１０ｃｍおよび１３８コス／１０ｃｍである。
【００３６】
ネット基面被覆樹脂の量は、好ましくは、２５〜３００ｇ．ｍ-2、最も好ましくは５０〜１５０ｇ．ｍ-2である。孔を閉塞することなく全基面を被包するのに充分な量の樹脂を使用することを、無論確実にしなければならない。
【００３７】
本発明のネット包帯は、好ましくは、ネット基面の編織物を一対のコーチングローラのニップを介して通過させ、そこでポリウレタン樹脂を基面に塗布する連続法で製造される。所望の場合は、被覆基面を、ニップから出てきた時に、空気を一吹きして、コーチング中に閉塞した可能性のある孔を再開口する。
【００３８】
樹脂を、ロータの一方を部分的に浸漬した槽よりコーチングローラに塗布してもよい。この場合、樹脂が浴中に硬化しないように、樹脂を緩硬性にする必要がある。樹脂が基面を一旦被覆した時に硬化を加速するために、被覆基面を１か所以上の加熱地帯を通過させてもよい。
【００３９】
その替りに、樹脂を、フィーダよりローラのニップに直接供給してもよい。この場合、樹脂は、連続的に製造され、したがって、急速硬化性を有する。この場合、加熱遅滞は必要ない。
【００４０】
何れの場合にも使用樹脂に応じて、ローラ上に樹脂が硬化するのを阻止するために、ローラを冷却することを推奨する。その替りに、スクレーバをローラに隣接して配置し、樹脂供給時点以前に、ローラ上に硬化する樹脂をスクレーバで除去することを推奨してもよい。
【００４１】
硬化時間を制御することによって、一方の側が他方の側より粘着力の強い包帯を得ることが可能である。樹脂が相対的に緩硬化性である場合、樹脂は硬化段階中に「滴下」して、基面の一方の側に、他方の側に比して多量の樹脂が付着する。被膜の厚い側は、他の側より粘着性が強い。これは吸湿パッドを包帯の創傷より遠い側に配置することが所望される場合に、有益である。吸湿層を粘着性の強い側に固着し、一方で、粘着性の弱い側を創傷上に被覆することが可能である。これによって、包帯が、創傷あるいはその周囲領域に強く接着しすぎる可能性を最小限にする。
【００４２】
被覆基面は、離型シートの２層間に積層してもよい。これらは、使用樹脂に対して本質的に粘着性が弱いか、あるいは必要とする低い粘着性を有するように処理されたプラスチックシートから構成されてもよい。その替りに、離型シートは、使用樹脂に対する粘着性を減少させるように処理されたペーパでもよい。
【００４３】
本発明のネット包帯は、現在市販されているネット包帯の替りに使用することができる。しかし、それらは、例えば、ステーブルあるいは縫合の替りに創傷を閉鎖するために、指の損傷のための専門包帯として、熱傷あるいは潰瘍治療のための使用に、あるいは形成外科に使用可能である。
【００４４】
本発明のネット包帯は、１層以上で使用してもよい。多層構造で使用される場合、好ましくは、隣接層は、相互に約４５°の角度になるように配列する。このことによって、包帯の適合性を実質的に減少させることなく、小孔の形成を可能とする。
【００４５】
包帯は、吸湿パッドと組み合わせて使用してもよく、パッドあるいは包帯に薬剤を加えてもよい。
【００４６】
本発明の包帯には、多数の利点がある。ネット基面が柔軟であり、被覆樹脂が、この柔軟性を有意に減少させることがないため、本発明の包帯は非常に快適である。したがって、身体の何れの領域、特に指、肘、膝等の形状が不規則で動かす回数の多い領域に容易につけることができる。
【００４７】
本発明の包帯は、洗浄可能であり、したがって、創傷から除去して洗浄し、再度つけることができる。また、包帯が創傷上に的確に配置されていることが確実であるか注意さえすれば、ｉｎ  ｓｉｔｕで洗浄可能である。
【００４８】
従来技術の市販のネット包帯がべとべとしているに反して、本発明のネット包帯はべとべとしていない。したがって、取り扱いが容易である。更に、市販のネット包帯のべとべとした被膜と異なり、本発明に使用の樹脂は、基面より脱落することがない。したがって、基面は、創傷と接触することがなく、創傷治癒過程を妨害することはない。
【００４９】
本発明のネット包帯に使用の樹脂は、乾燥した皮膚には接着するが、湿潤した皮膚あるいは滲出性創傷には接着しない。本樹脂が滲出性創傷には接着しないという事実にもかかわらず、本樹脂の親水性により、滲出物がネット包帯を介して通過可能である。したがって、滲出物を、創傷を妨害することなく、除去可能である。
【００５０】
例えば、滲出物を、創傷より遠い側の包帯に接着した吸湿パッドで吸収してもよい。このことで、本発明のネット包帯の別の利点へと導かれる。本包帯を使用した場合、滲出性創傷に隣接して配置されている吸湿パッドを取り替えることが可能であり、しかも、滲出性創傷よりネット包帯によって分離されているため、パッドの吸湿力が一杯になるとすぐに、包帯を妨害することなくパッドを取り替えることが可能である。
【００５１】
本発明の包帯の更に別の利点は、透明であることである。したがって、医師あるいは看護婦は、包帯を除去する必要もなく、創傷を視ることができる。
【００５２】
本発明のネット包帯に使用の樹脂は、乾燥皮膚に接着するばかりでなく、相互によく接着する。したがって、手指および足指等の部分にさえ、適切な位置で接着させるのが容易である。更に、樹脂は、水を使用することによって、その粘着力を消失する。したがって、本発明のネット包帯は、容易に除去あるいは取り替えることが可能である。更に別の利点としては、包帯を、相互に重ね合わせた場合、それ自体接着するにもかかわらず、被膜を除去する必要もなく、容易に相互に引き離すことができる点である。このことは、また、創傷上に接着したり、次に除去したりするのを容易にするのに役立つ。
【００５３】
本発明のネット包帯の有利な特性は、前述で定義した樹脂で、ネット基面を被包するように使用した場合に簡単に得られることである。疎水性ポリウレタン樹脂等の他の樹脂を使用した場合、有利な特性は全く得られない。
【００５４】
本発明を下記の実施例に従って説明するが、本発明に従ったネット包帯の製造および使用を限定的に解釈してはならない。
【００５５】
実施例１
ネット包帯を、１０ｃｍ×１０ｃｍ正方形の前述のＢｒｉｇｈｔｗａｋｅ  ２６３２織物を基面として使用して作った。ネットは、各側の長さが２ｍｍの正方形の孔を有した。ネット基面の規準量は７５ｇ．ｍ-2であった。
【００５６】
樹脂混合物を、Ｄｅｓｍｏｄｕｒ（登録商標）Ｎ  ３．１ｇ、Ｌｅｖａｇｅｌ（登録商標）５０ｇ、および０．０２％（Ｌｅｖａｒｅｌ（登録商標）の総量を基に測定）のスズ金酸塩ジブチルとを混合することによって準備した。混合を、１８０秒間実施した。次に、その混合物を基面につける。被覆基面に空気を一吹きして処理し、ネットの閉塞孔を開口する。被覆基面を、次に、空気中で２０℃で硬化させる。硬化は混合の開始時より１８分後に完了した。
【００５７】
このようにして製造したネット包帯は、それ自体相互によく粘着するが、容易に離れる。乾燥した皮膚にはよく接着するが、湿潤したあるいは滲出性の創傷には接着しない。本包帯は、非常に快適で、手指および肘のような領域につけるのが容易である。本包帯は、水を使用することによって、容易に除去可能である。本包帯は透明であり、したがって、包帯が接着している領域の容易な視診を可能とした。
【００５８】
実施例２
第二のネット包帯を、樹脂混合物が０．０４％の触媒から成り、混合時間が１２０秒であること以外は、実施例１に記載の手順に従った同様のネット基面を使用して製造した。この場合、硬化時間は、１２分であった。第二の包帯は、第一の包帯と同様の特性を有した。
【００５９】
実施例３
反応混合物が、Ｄｅｓｍｏｄｕｒ  ３．６ｇ、Ｌｅｖａｇｅｌ  ４８ｇおよび０．０４％触媒から成ること以外は、実施例１に記載の手順を再度実施した。混合時間は９０秒、硬化時間は１０分であった。このようにして製造した包帯は、実施例１と同等の特性を有した。
【００６０】
実施例４
反応混合物が、Ｄｅｓｍｏｄｕｒ  ２．９ｇ、Ｌｅｖａｇｅｌ  ４８ｇおよび０．０４％触媒から成ること以外は、実施例１に記載の手順を再度実施した。混合時間は９０秒、硬化時間は２７分であった。このようにして製造した包帯は、実施例１と同等の特性を有した。
【００６１】
実施例５
実施例１に記載のポリエステルネット編の連続編物を、一対のコーチングローラにニップに入れる。３．１の割合のＤｅｓｍｏｄｕｒ、５０の割合のＬｅｖａｇｅｌおよび０．０６％スズ金酸塩ジブチルとから成る反応混合物も、ニップに入れる。反応混合物は、連続ミキサから供給され、反応混合物のミキサ内の滞留時間は、９０秒であった。本混合物は、２０℃で７分間で硬化した。
【００６２】
被覆基面を、ニップより出てきた時に、コーチング段階中に閉塞した孔を開口する空気流を通過させた。被覆ネット基面を、次に、樹脂を硬化させるために、５０℃の温度の加熱地帯を通過させた。次に、被覆基面を、シリコン処理した離型ペーパのシートの間にはさんだ。
【００６３】
このようにして製造した包帯は、実施例１の包帯と同等の特性を有した。
【００６４】
実施例６
連続ミキサを使用する替りに、樹脂が、カバーローラが部分的に浸漬されている槽よりローラニップに供給されていること以外は、実施例５を再度実施した。この浴は、３．１の割合のＤｅｓｍｏｄｕｒと５０の割合のＬｅｖａｇｅｌと０．０２％触媒とから成る反応混合物を包含した。本混合物は、槽中に入れる前に６０秒間混合した。この反応混合物を、２０℃で３０分間硬化した。この場合加熱地帯を８０℃に保持し、樹脂を２分間で硬化させた。
【００６５】
このようにして製造した包帯は、実施例１の包帯と同等の特性を有した。
【００６６】
本発明を実施例によってのみ記載したが、当該技術に熟練せる者に明白なように、その変形や変更例は、本発明の範囲を逸脱することなく可能であることは言うまでもない。
【００６７】
この発明の具体的な実施態様はつぎのとおりである。
１）ネット基面と、
前記ネット基面を被包する親水性粘着性樹脂からなる被膜とを有し、
前記被膜が、前記ネット基面の孔の少なくとも７５％が閉塞していないように、前記ネット基面を被包していて、
前記親水性粘着性樹脂が、乾燥した皮膚には接着するが、湿潤した皮膚あるいは滲出性創傷には接着しないことを特徴とするネット包帯。
【００６８】
２）親水性粘着性樹脂が、数平均分子量１，０００〜１２，０００、および数平均水酸基価２６〜１１０を有し、重量（基質および多水酸基化合物の総量に基づく）の４０〜８５％から硬性される少なくとも１種の多水酸基化合物を包含する高分子架橋ポリウレタン基質から成り、前記樹脂は、本質的に、８００未満の分子量を有する多水酸基化合物を有しないことを特徴とする上記実施態様第１項に記載のネット包帯。
【００６９】
３）親水性粘着性樹脂が、誘導ポリアクリルアミド共重合体等の重合化ヒドロゲルから成る上記実施態様第１項に記載のネット包帯。
【００７０】
４）ネット基面の孔の少なくとも９０％が閉塞していない上記実施態様第１項に記載のネット包帯。
【００７１】
５）樹脂が通常の増量剤あるいは添加剤を包含する上記実施態様第１項〜第４項の何れかに記載のネット包帯。
【００７２】
６）ネット包帯を製造するのに使用されるネット基面が、非伸縮性繊維で作られている上記実施態様第１項〜第５項の何れかに記載のネット包帯。
【００７３】
７）ネット基面が連続繊維で作られている上記実施態様第１項〜第６項の何れかに記載のネット包帯。
【００７４】
８）ネット基面が、編物、織物あるいは不織物である上記実施態様第１項〜第７項の何れかに記載のネット包帯。
【００７５】
９）各孔の最小寸法が、０．５〜５．０ｍｍ、好ましくは、１．０〜３．０ｍｍである上記実施態様第１項〜第８項の何れかに記載のネット包帯。
【００７６】
１０）ネット基面の網が一対のコーチングローラのニップを介して通され、そこで前記樹脂が前記基面に塗布され、前記被覆基面が前記ニップより出された時に選択的に、空気を一吹きして、前記コーチング中に閉塞した可能性のある孔を再度開口することを特徴とする上記実施態様第１項〜第９項の何れかに記載のネット包帯製造のための連続法。